(57)【特許請求の範囲】
【請求項１】
インモールド材を準備する工程と、
可動側型と固定側型とを型締めすることによりキャビティを形成する射出成形用金型の該キャビティに前記インモールド材を収容して型締めし、該キャビティに溶融樹脂を充填することにより、成形される射出成形体の主面と前記インモールド材を一体化させる工程と、
前記射出成形体の主面に対する裏面と、該裏面に対面する前記射出成形用金型の表面との間に隙間を設けた状態で所定の時間保持する工程と、
前記可動側型と前記固定側型とを型開きして前記射出成形体を取り出す工程と、
を備えることを特徴とするインモールド成形体の製造方法。
【請求項２】
前記キャビティ内の前記射出成形体の前記裏面の温度が、前記射出成形体を形成する樹脂のガラス転移温度に達する前に、前記隙間を形成する請求項１に記載のインモールド成形体の製造方法。
【請求項３】
前記隙間は、０．００５〜２ｍｍの範囲である請求項１または２に記載のインモールド成形体の製造方法。
【請求項４】
前記インモールド材の熱伝導率が０．０５〜０．５０Ｗ／（ｍ・Ｋ）である請求項１〜３の何れか１項に記載のインモールド成形体の製造方法。
【請求項５】
前記インモールド材が繊維構造体を含有する層を含む請求項１〜４の何れか１項に記載のインモールド成形体の製造方法。
【発明の詳細な説明】
【技術分野】
【０００１】
本発明は、射出成形体の表面にインモールド材を一体化した積層体であるインモールド成形体の製造方法、詳しくは、インモールド成形における、射出成形体の冷却速度をコントロールするためのインモールド成形体の製造方法に関する。
【背景技術】
【０００２】
射出成形体の表面にインモールド材を一体化した積層体であるインモールド成形体が知られている。インモールド成形体は、フィルムやシート、または、それらに予め賦形したプリフォーム成形体を金型のキャビティに配置し、射出成形するインモールド成形により製造される。キャビティに配置されるインモールド材としては、樹脂フィルム、紙、不織布や織物等の繊維構造体、繊維構造体を含む人工皮革や合成皮革等の皮革様素材が知られている。
【０００３】
インモールド成形においては、インモールド材を積層しない一般的な熱可塑性樹脂の射出成形に比べて、成形体に生じる反りや歪みが大きくなるという問題があった。これは、インモールド材と金型との熱伝導率に大きな差があるために、成形される射出成形体のインモールド材に面する側の面（以下、主面とも称する）と金型に面する側の面（以下、裏面とも称する）で冷却速度に大きな差が生じることによると思われる。
【０００４】
インモールド成形体の反りを抑制したり、インモールド材の剥離強度を向上させたりするために、射出成形金型のキャビティ面に断熱層を形成することが提案されている。例えば、下記特許文献１は、金型のキャビティ面に高温を保持するための断熱層を設けることにより、インモールド成形時に樹脂シートの結晶化を促進する方法を開示する。また、下記特許文献２は、樹脂をインモールド成形する際に金型のキャビティ面に断熱層を形成することにより歪みや反りを低減する方法を開示する。また、インモールド成形において成形される射出成形体の主面側と裏面側の冷却速度を調整する方法としては、主面側の型温と裏面側の型温とを互いに独立して制御したり、１サイクルの射出成形ごとに型温を厳密に制御したりする方法も採用できる。
【先行技術文献】
【特許文献】
【０００５】
【特許文献１】特開２０１３−２２４３４６号公報
【特許文献２】特開２００１−２２５３４８号公報
【発明の概要】
【発明が解決しようとする課題】
【０００６】
インモールド成形体を構成する射出成形体の主面側と裏面側との冷却速度を調整するために、特許文献１や特許文献２に開示されたような金型のキャビティ面に断熱層を設けるような方法を採用する場合、金型のキャビティ面に断熱層を形成することが煩雑であったり、断熱層が熱や圧力で劣化したり、断熱性をコントロールすることが困難であるという問題があった。また、主面側の型温と裏面側の型温とを互いに独立して制御したり、１サイクルの射出成形ごとに型温を厳密に制御したりするような方法を採用した場合には、型の冷却に長い時間を要するために成形サイクルが長くなったり、温度制御に多くのエネルギーを要するという問題があった。
【０００７】
本発明は、金型のキャビティ面に断熱層を設けたり、主面側の型温と裏面側の型温とを互いに独立して制御したりすることなく、インモールド成形体を構成する射出成形体の主面側と裏面側との冷却速度の調整を可能にするインモールド成形体の製造方法を提供することを目的とする。
【課題を解決するための手段】
【０００８】
本発明の一局面は、インモールド材を準備する工程と、可動側型と固定側型とを型締めすることによりキャビティを形成する射出成形用金型の該キャビティにインモールド材を収容して型締めし、該キャビティに溶融樹脂を充填することにより、成形される射出成形体の主面に該インモールド材を一体化させる工程と、射出成形体の主面に対する裏面と、該裏面に対面する射出成形用金型の表面との間に隙間を設けた状態で所定の時間保持する工程と、可動側型と固定側型とを型開きして射出成形体を取り出す工程と、を備えるインモールド成形体の製造方法である。このような製造方法によれば、インモールド成形体を構成する射出成形体の、金型のキャビティ面に接する裏面に隙間を形成することにより、金型を形成する金属に比べて著しく熱伝導率の低い空気が断熱層を形成する。その結果、金型のキャビティ面に接する射出成形体の裏面のみが急冷されることが抑制される。また、隙間の間隔を調整して形成される空間の容積を調整することにより、断熱効果を容易に調整することができるために、射出成形体の主面側と裏面側との冷却速度を調整することができる。
【０００９】
また、隙間は、キャビティ内の射出成形体の裏面の温度が、射出成形体を形成する樹脂のガラス転移温度に達する前に形成されることが、樹脂の分子運動が凍結して自由度を失う前であるために内部応力を蓄積しにくく、また、主面側から裏面側への熱がより伝導しやすくなる点から好ましい。
【００１０】
また、隙間は、０．００５〜２ｍｍの範囲であることが、隙間に存在する空気が熱を蓄えることにより、温度が下がり過ぎない点から好ましい。
【００１１】
また、インモールド材の熱伝導率は０．０５〜０．５０Ｗ／（ｍ・Ｋ）であること、または、インモールド材が繊維構造体を含有する層を含む場合には、インモールド材と金型材との熱伝導率の差が著しく大きいために、隙間を設けることによる冷却速度の調整効果が顕著になる点から好ましい。
【発明の効果】
【００１２】
本発明によれば、インモールド成形体の製造において、インモールド材が一体化された射出成形体の主面側と裏面側との冷却速度を近づけることができる。その結果、反りや歪の少ないインモールド成形体を製造することができる。
【図面の簡単な説明】
【００１３】
【図１】図１は、実施形態のインモールド成形体の製造方法の各工程を説明する説明図である。
【図２】図２は、射出成形体の裏面と射出成形用金型表面との間に形成される隙間ｖの作用を説明するための説明図である。
【図３】図３は、通常の冷却工程を用いたときの、インモールド成形体を構成する射出成形体の主面側（インサート側）、裏面側（金型側）、及び厚み方向の中心（中心）、のそれぞれの位置における、温度変化を熱伝導計算によって求めた結果の一例を示すグラフである。
【図４】図４は、参考例１の結果を示すグラフである。
【図５】図５は、参考例２の結果を示すグラフである。
【図６】図６は、参考例３の結果を示すグラフである。
【図７】図７は、参考例４の結果を示すグラフである。
【図８】図８は、参考例５の結果を示すグラフである。
【図９】図９は、参考例６の結果を示すグラフである。
【図１０】図１０は、参考例７の結果を示すグラフである。
【図１１】図１１は、参考例８の結果を示すグラフである。
【図１２】図１２は、参考例９の結果を示すグラフである。
【図１３】図１３は、参考例１０の結果を示すグラフである。
【図１４】図１４は、比較参考例１の結果を示すグラフである。
【図１５】図１５は、比較参考例２の結果を示すグラフである。
【発明を実施するための形態】
【００１４】
本実施形態のインモールド成形体の製造方法を、図面を参照して説明する。図１は、本実施形態のインモールド成形体の製造方法の各工程を説明する説明図である。
【００１５】
図１中、１はインモールド材，２ａは可動側型，２ｂは固定側型，３は射出成形機の射出部本体，３ａはノズル，３ｂはシリンダ，３ｃはインラインスクリュ，４は充填ゲート，５は射出成形体，５ａは溶融樹脂，１０はインモールド成形体である。また、可動側型２ａと固定側型２ｂとは一対になってキャビティｃを形成する射出成形用金型２を構成する。また、ｖは隙間である。なお、本実施形態においては、可動側型２ａは雌型、固定側型２ｂは雄型である。
【００１６】
本実施形態のインモールド成形体の製造方法においては、はじめに、図１（ａ）に示すように、可動側型２ａのキャビティｃを形成するための凹部にインモールド材１をインサートさせる。なお、インモールド材１は、溶融樹脂の充填時に位置ずれすることを抑制するために、可動側型の凹部に固定してもよい。固定手段の具体例としては、例えば、可動側型表面に両面テープで貼り付けたり、真空吸着させたり、インモールド材自身の表面粘着性を用いて付着させたり、可動側型の凹部に突起を設けてインモールド材をはめ込んだりする方法、等が挙げられる。可動側型の表面にインモールド材を固定することにより、成形されたインモールド成形体が可動側型に引っ張られて、成形された射出成形体の裏面側と固定側型２ｂとの間に隙間を形成させやすくなる。
【００１７】
可動側型２ａのキャビティｃを形成する凹部にインモールド材１を収容させた後、図１（ｂ）に示すように、可動側型２ａと固定側型２ｂとを型締めする。そして、図１（ｃ）に示すように、可動側型２ａと固定側型２ｂとが型締めされることにより形成されるキャビティｃに溶融樹脂５ａを充填する。詳しくは、射出成形機の射出部３を前進させ、ノズル３ａを金型２の固定側型２ｂに形成された充填ゲート４に当接させ、シリンダ３ｂ内で溶融樹脂５ａをインラインスクリュ３ｃで射出することにより、溶融樹脂５ａを所定の射出圧でキャビティｃに充填する。
【００１８】
射出される樹脂の具体例としては、例えば、ＡＢＳ系樹脂、ＰＭＭＡ樹脂のようなアクリル系樹脂、ポリスチレン系樹脂、ポリカーボネート系樹脂、ポリプロピレン等のポリオレフィン系樹脂、ポリエチレンテレフタレート（ＰＥＴ）やポリブチレンテレフタレート（ＰＢＴ）等のポリエステル系樹脂、各種ポリアミド系樹脂、ＣＯＰ樹脂等の熱可塑性樹脂等が挙げられる。また、これらは、フィラー等を配合したコンパウンド品や、複数種の樹脂をアロイ化またはブレンド化した混合品であってもよい。これらは用途に応じて適宜選択される。例えば、携帯電話、モバイル機器、家電製品等の筐体に用いる樹脂としては、ＡＢＳ系樹脂、ポリカーボネート系樹脂、ポリプロピレン等のポリオレフィン系樹脂等の耐衝撃性に優れた樹脂が好ましく用いられる。
【００１９】
射出成形条件は、射出される樹脂の熱特性や溶融粘度、成形体の形状、および樹脂厚みに応じて充填可能な条件（樹脂温度、金型温度、射出圧力、射出速度、射出後の保持圧力、冷却時間）が適宜設定される。
【００２０】
成形される射出成形体の厚さも特に限定されず、用途や成形性に応じて適宜選択される。例えば、携帯電話、モバイル機器、家電製品等の筐体に用いる場合には、０．３〜２ｍｍ、さらには０．５〜１．５ｍｍが好ましい範囲として選ばれる。
【００２１】
また、インモールド材を形成する素材は樹脂であっても金属であってもよいが、本実施形態の効果は、熱伝導率の低い樹脂の場合にとくに顕著に奏される。このようなインモールド材を形成する樹脂の具体例としては、例えば、ポリエチレンテレフタレート（ＰＥＴ）、変性ＰＥＴ、ポリブチレンテレフタレート（ＰＢＴ）、ポリトリメチレンテレフタレート（ＰＴＴ）、ポリトリエチレンテレフタレート、ポリヘキサメチレンテレフタレート、ポリプロピレンテレフタレート、ポリエチレンナフタレート、等の芳香族ポリエステル系樹脂；ポリ乳酸、ポリエチレンサクシネート、ポリブチレンサクシネート、ポリブチレンサクシネートアジペート、ポリヒドロキシブチレート−ポリヒドロキシバリレート共重合体等の脂肪族ポリエステル系樹脂；ポリアミド６、ポリアミド６６、ポリアミド６１０、ポリアミド１０、ポリアミド１１、ポリアミド１２、ポリアミド６−１２等のポリアミド系樹脂；ポリプロピレン、ポリエチレン、ポリブテン、ポリメチルペンテン、塩素系ポリオレフィン、エチレン酢酸ビニル共重合体、スチレンエチレン共重合体、などのポリオレフィン系樹脂；エチレン単位を２５〜７０モル％含有する変性ポリビニルアルコール等から形成される変性ポリビニルアルコール系樹脂；及び、ポリウレタン系エラストマー、ポリアミド系エラストマー、ポリエステル系エラストマーなどの結晶性エラストマー等が挙げられる。これらは単独で用いても、二種以上を組み合わせて用いても良い。
【００２２】
また、インモールド材の形態としては、フィルム，シート，紙，不織布や織物等の繊維構造体，人工皮革や合成皮革等の皮革様素材，または、それらに熱プレス成形や真空成形することにより賦形したプリフォーム成形体が挙げられる。また、インモールド材は、表面に印刷や蒸着が施されて加飾されたものや、耐傷性を有するような層や加飾層を積層したような積層体であってもよい。インモールド材の厚さも特に限定されないが、装飾性を得る、強度を向上させるなどの目的の性能を得るためには、０．１〜２ｍｍ、さらには、０．２〜１ｍｍ程度であることが好ましい。
【００２３】
なお、本実施形態の効果は、不織布や織物等の繊維構造体，人工皮革や合成皮革等の皮革様素材，紙のような、内部に熱伝導率の低い空気を蓄えるような形態の素材をインモールド材として用いる場合に、とくに顕著に奏される。内部に空気を蓄えるインモールド材は、空気が高い断熱効果を発揮するために熱伝導率が低く、インモールド材が配された射出成形体の主面からの放熱を著しく妨げるためである。
【００２４】
従来の射出成形工程の場合、溶融樹脂をキャビティに充填した後の冷却工程において、射出成形体のヒケや反りを抑制するために、キャビティ内にインラインスクリュの背圧により保圧を掛けた後、または保圧を掛けながら、所定の型温に設定された金型内で所定の時間冷却させて溶融樹脂を固化させる。一方、本実施形態の射出成形工程においては、以下に説明するように、必要に応じて保圧を掛けた後に、キャビティに充填された溶融樹脂の冷却工程において、インモールド成形体を構成する射出成形体の裏面と、その裏面に面する射出成形用金型の表面との間に隙間を形成するように金型の型開き機構を制御する工程を備える。
【００２５】
具体的には、キャビティｃ内に溶融樹脂５ａを充填した後、さらに必要に応じて所定の時間保圧を掛けた後、図１（ｄ）に示すように、冷却工程において、白抜き矢印方向に可動側型２ａをわずかに移動させることにより、成形された射出成形体５の裏面と固定側型２ｂの表面との間に隙間ｖを形成させるように型開き機構を制御する。
【００２６】
ここで隙間ｖの作用を図２及び図３を参照して説明する。図２（ａ）に示すように、成形された直後の射出成形体５の主面はインモールド材１に一体化されており、射出成形体５の他の一面である裏面は固定側型２ｂの表面に接している。インモールド材１が配された側の射出成形体５の主面では、可動側型２ａとの間に熱伝導率の低いインモールド材１が介在しているために冷却速度が遅くなる。一方、射出成形体５の裏面は、熱伝導率が高く放熱性の高い金属製の金型２の固定側型２ｂに接しているために冷却速度が速い。すなわち、成形した直後の射出成形体５の裏面側は急冷され、主面側は緩やかに冷却される。
【００２７】
図３は、通常の冷却工程を用いたときの、インモールド成形体を構成する射出成形体の主面側（以下、インサート側とも称する）、裏面側（以下、金型側とも称する）、及び厚み方向の中心付近（以下、単に中心とも称する）、のそれぞれの位置における、温度変化を熱伝導計算によって求めた結果の一例を示すグラフである。
【００２８】
図３に示すように、射出成形体の各位置の温度変化においては、射出成形体の金型に面する裏面側（金型側）の温度が急激に低下し、インモールド材に一体化された主面側（インサート側）及び厚さ方向の中心の温度は緩やかに低下する。すなわち、射出成形体の裏面側は、主面側及び中心に比べて急冷される。そして、このように裏面側が急冷され、他の個所が緩やかに冷却される場合には、裏面側と他の部分の冷却速度に大きな差が生じることにより内部応力が蓄積され、型開き後の内部応力の開放に伴い、歪みや反りを生じさせたり、寸法安定性を低下させたりする原因になる。
【００２９】
本実施形態においては、冷却工程において、図２（ｂ）に示すように、成形された射出成形体５の裏面と固定側型２ｂの表面との間に隙間ｖを形成させることにより、隙間ｖが熱伝導率の低い空気からなる断熱層となる。隙間ｖが形成する空気からなる断熱層は、成形された射出成形体５の裏面の冷却速度を緩やかにする。その結果、主面側と裏面側との冷却速度の差が小さくなって、得られるインモールド成形体に歪みや反りを生じさせたり、寸法安定性を低下させたりする原因を除去することができる。
【００３０】
成形温度付近である１００〜２００℃における熱伝導率は、樹脂からなるインモールド材では、例えば、０．０５〜０．５Ｗ／（ｍ・Ｋ）程度である。さらに具体的には、例えば、ＡＢＳ系樹脂は０．１９〜０．３６Ｗ／（ｍ・Ｋ）、ポリスチレン系樹脂は０．１〜０．１４Ｗ／（ｍ・Ｋ）、ポリカーボネート系樹脂は０．１９Ｗ／（ｍ・Ｋ）、ＰＭＭＡ樹脂は０．１７〜０．２５Ｗ／（ｍ・Ｋ）程度である。また、内部に空気を蓄えるような形態の素材の場合には空気を含むためにさらに低くなる。一方、例えば、代表的な金型材料であるステンレスでは、２４〜４０Ｗ／（ｍ・Ｋ）程度である。また、空気の熱伝導率は、０．０２７Ｗ／（ｍ・Ｋ）程度である。なお、熱伝導率は、温度傾斜法（定常法）やレーザーフラッシュ法（非定常法）により測定できる。
【００３１】
成形された射出成形体５の裏面と固定側型２ｂの表面との間に隙間ｖを形成させる方法は、可動側型２ａと固定側型２ｂとの型締状態から可動側型２ａを所定の距離だけ後退させる方法や、コアバック方式の金型の場合には、型締状態でコアのみを所定の距離だけ後退させるような方法が挙げられる。後退距離の制御は、一般的な射出成形機の型締プロセスの設定により設定できる。
【００３２】
隙間ｖを形成させるタイミングは、得られるインモールド成形体の、歪み、反り、寸法安定性等の目的とする改善項目の評価結果からフィードバックして最適なタイミングを選択することができる。例えば、充填時を基準時ｔ0（ｔ＝０（秒））とし、所定の時間経過後のタイミング（ｔ1）で可動側型またはコアを後退させることにより、隙間を形成する工程を実行させる。一般的には、ｔ1が短すぎる場合には、隙間ｖを形成するときの金型やコアの移動による物理的な衝撃によってインモールド成形体が変形したり、全体の冷却時間が長くなりすぎることにより成形サイクルが長くなったりする傾向がある。一方、キャビティ内の射出成形体の裏面の温度が、射出成形体を形成する樹脂のガラス転移温度に達する前に隙間を形成した場合には、樹脂の分子運動が凍結して自由度を失う前であるために内部応力を蓄積しにくく、また、主面側から裏面側への熱がより伝導しやすくなる点から好ましい。樹脂の熱特性、射出成形体の厚み、インモールド材の種類にもよるが、例えば、インモールド材として人工皮革を用い、射出される樹脂としてＡＢＳ樹脂を用いるような場合においては、成形サイクルと熱伝導性とのバランスを考慮すれば、ｔ1は４秒以下、さらには、０．３〜２秒、とくには０．４〜１．５秒程度であることが好ましい。
【００３３】
また、隙間ｖは成形された直後の射出成形体５と固定側型２ｂとの間に形成される。空気による断熱効果は隙間ｖの間隔によって調整される。隙間ｖの間隔も、得られるインモールド成形体の歪み、反り、寸法安定性等目的とする改善項目の評価結果からフィードバックして最適な間隔を選択することができる。隙間ｖの間隔が大きすぎる場合には、冷却に要する時間が長くなり、成形サイクルが長くなる傾向がある。また、隙間ｖの間隔が小さすぎる場合には、金型と樹脂の距離が小さくなり、熱伝導を充分阻害できず、コアバックの効果が充分に発揮されなくなる傾向がある。さらに空隙ｖを形成するための制御も困難になる傾向がある。隙間ｖの好ましい範囲としては、例えば、０．００５〜２ｍｍ、さらには０．００５〜１ｍｍ、とくには、０．０１〜０．５ｍｍが挙げられる。
【００３４】
そして、隙間ｖを所定の時間保持する図１（ｄ）に示したような冷却工程の終了後、図１（ｅ）に示すように、可動側型２ａを後退させて、可動側型２ａと固定側型２ｂとを型開きすることにより、射出成形体５の主面にインモールド材１が一体化されてなるインモールド成形体１０が取り出される。
【００３５】
型開きのタイミングまでの時間、すなわち冷却完了時間（ｔ2）は、射出成形体の厚さ方向の中心が充分に固化した状態、例えば射出成形体の厚さ方向の中心がガラス転移温度以下に達する時間等を目安にして、また、得られるインモールド成形体の、歪み、反り、寸法安定性等の目的とする改善項目の評価結果からフィードバックして最適な時間が適宜選択される。また、隙間ｖを保持する時間、すなわち、隙間ｖを形成したタイミング（ｔ1）から冷却完了時間（ｔ2）までの時間（ｔ2−ｔ1）もインモールド成形体の、歪み、反り、寸法安定性等の目的とする改善項目の評価結果からフィードバックして最適な時間が適宜選択される。
【実施例】
【００３６】
以下、本発明を実施例によりさらに具体的に説明する。なお、本発明は実施例により何ら限定されるものではない。
【００３７】
［実施例１］
厚さ０．５ｍｍの銀面調の表面を有する人工皮革（（株）クラレ製のクラリーノ  ＥＰＦＷ１−４５）を１００×４０ｍｍの長方形形状に切り抜いてインモールド材Ａを製造した。インモールド材Ａを、銀面調の表面が可動型金型の金型表面に接触するように固定した。具体的には、射出成形機（（株）名機製作所のＭ−１００Ｃ）に搭載された１００×４０ｍｍ、厚さ１．５ｍｍの角板形状のキャビティを有する金型のキャビティ表面にインモールド材をテープで貼り付けて固定した後、型締めした。そして、樹脂温度２７０℃、金型温度３５℃、射出圧６０ＭＰａの条件でＡＢＳ樹脂（ガラス転移温度（Ｔg）：８７℃）を射出してキャビティ内に充填した。ＡＢＳ樹脂がキャビティ内に充填されたタイミングをｔ0＝０（秒）とした。そして、充填後、保圧３０ＭＰａを付与し、厚み方向の中心の温度がガラス転移温度（Ｔg）に達する前の、ｔ1＝１（秒）で可動型金型を１０ｍｍ／秒の型開速度で０．１ｍｍ後退させることにより、可動型金型と成形されたＡＢＳ射出成形体の間に０．１ｍｍの隙間を形成した。そして、その状態でｔ2＝５．９（秒）まで保持した後、可動型金型をさらに３０ｍｍ／秒の型開速度で２５０ｍｍ後退させて型開きした。そして、ＡＢＳ射出成形体の主面に人工皮革が一体化されたインモールド成形体を得た。得られたインモールド成形体は反りが小さい成形体であった。
【００３８】
［比較例１］
実施例１と同様にして、射出成形機の金型のキャビティ内にインモールド材Ａを固定した後、型締めし、ＡＢＳ樹脂を射出してキャビティ内に充填した。そして、ＡＢＳ樹脂がキャビティ内に充填されたタイミングをｔ0＝０（秒）とし、充填後、保圧３０ＭＰａを付与した状態でｔ2＝３．８（秒）まで保持した後、可動型金型を１０ｍｍ／秒の型開速度で２５０ｍｍ後退させて型開きした。そして、ＡＢＳ射出成形体の主面に人工皮革が一体化されたインモールド成形体を得た。得られたインモールド成形体は実施例１で得られたインモールド成形体よりも反りが大きい成形体になった。
【００３９】
［参考例１、比較参考例１］
実施例１及び比較例１の結果を分析するために、構造解析ソフトウェア（エムエスシーソフトウェア（株）製の「ＭＡＲＣ」）を用いた有限要素法による熱伝導解析により、ＡＢＳ射出成形体のインモールド材に一体化された主面側（インサート側）、主面側に対する裏面側（金型側）、ＡＢＳ射出成形体の厚み方向の中心（中心）、のそれぞれの部位の型内での温度変化を解析した。それぞれ、参考例１及び比較参考例１とする。
【００４０】
なお、上記有限要素法による熱伝導解析には、下記式（１）の１次元の熱伝導計算式が採用されている。
【００４１】
【数１】
0006514994.tif 000002
【００４２】
また、上記有限要素法による熱伝導解析に一例として用いた各材料の特性を下記表１に示す。
【００４３】
【表１】
0006514994.tif 000003
【００４４】
参考例１及び比較参考例１のそれぞれの結果を図４及び図１４に示す。なお、図中、インサート側は射出成形体の主面から０．１ｍｍの内側の温度、金型側は射出成形体の裏面から０．１ｍｍの内側の温度、中心は、射出成形体の厚み方向の中心の温度を示している。また、図４及び図１４から、中心の温度がＡＢＳ樹脂のＴgである８７℃に達した時の時間を冷却完了時間ｔ2（秒）、冷却完了時間ｔ2におけるインサート側と金型側のＡＢＳ樹脂の温度差をΔＴとして特定した。結果を下記表２に示す。
【００４５】
【表２】
0006514994.tif 000004
【００４６】
実施例１の熱伝導解析を行った参考例１の結果を示す図４と、比較例１の熱伝導解析を行った比較参考例１の結果を示す図１４とを比較する。図４に示す参考例１において、冷却初期の段階では裏面側（金型側）の温度が急激に低下しているが、ｔ1＝１秒で隙間ｖを形成させた以降は、中心からの熱伝導により裏面側（金型側）の温度が上昇し、主面側及び中心の温度がガラス転移温度に到達する前に、主面側、裏面側、中心の全ての温度が近付いていることがわかる。一方、図１４に示す比較参考例１では冷却初期の段階では、裏面側（金型側）のみの温度が急激に低下し、主面側及び中心では緩やかに温度が低下するため、ガラス転移温度に達した後に、裏面側（金型側）の温度が主面側および中心の温度に近付いていることがわかる。
【００４７】
表２の結果を参照すれば、実施例１の熱伝導解析を行った参考例１では、冷却完了時間ｔ2は５．９（秒）であり、冷却完了時間ｔ2におけるインサート側と金型側のＡＢＳ樹脂の温度差△Ｔは０．２℃であった。一方、比較例１の熱伝導解析を行った比較参考例１では、冷却完了時間ｔ2は３．８（秒）であったが、冷却完了時間ｔ2におけるインサート側と金型側のＡＢＳ樹脂の温度差△Ｔは２８℃と非常に大きかった。これらの結果から、実施例１においては、空隙ｖを形成させたことにより、主面側と裏面側の冷却速度が近くなったために、比較例１よりも反りが小さくなったものと思われる。
【００４８】
［参考例２〜１０］
上記表２に示したように、隙間ｖの間隔（ｍｍ）、隙間ｖを形成するタイミングｔ1（秒）、インモールド材の熱伝導率、インモールド材，射出成形体の厚さ、を変更したときの熱伝導解析を参考例１と同様に行った。参考例２〜１０の結果を図５〜図１３に示す。
【００４９】
隙間ｖの間隔を変更した以外は同条件の参考例１〜４の結果を示す図４〜図７を参照すれば、隙間ｖの間隔を変化させることにより、射出成形体の裏面側（金型側）の冷却速度が変化していることがわかる。また、隙間ｖを形成するタイミングｔ1を変更した以外は同条件の参考例１、５，６，１０の結果を示す図４、図８、図９、図１３を参照すれば、隙間ｖを形成するタイミングｔ1を変化させることによっても、射出成形体の裏面側（金型側）の冷却速度が変化していることがわかる。なお、参考例１０の図１３を参照すれば、ガラス転移温度に到達した３．８秒以降の５．０秒のタイミングで隙間を形成した場合には、反り等の改良効果は低いと思われる。
【００５０】
［比較参考例２］
両面にインモールド材を設けた以外は、参考例１と同様の条件で解析した。結果を図１５に示す。
【産業上の利用可能性】
【００５１】
本発明によれば、反りや歪みを抑制したインモールド成形体が得られる。このような製造方法により得られたインモールド成形体は、家電、車両、各種アクセサリー等の筐体やカバー等として用いられる。
【符号の説明】
【００５２】
１      インモールド材
２      射出成形用金型
２ａ    可動側型
２ｂ    固定側型
３      射出成形機の射出部本体
３ａ    ノズル
３ｂ    シリンダ
３ｃ    インラインスクリュ
４      充填ゲート
５      射出成形体
５ａ    溶融樹脂
１０    インモールド成形体
ｃ      キャビティ
ｖ      隙間
【図１】
0006514994.tif 000005
【図２】
0006514994.tif 000006
【図３】
0006514994.tif 000007
【図４】
0006514994.tif 000008
【図５】
0006514994.tif 000009
【図６】
0006514994.tif 000010
【図７】
0006514994.tif 000011
【図８】
0006514994.tif 000012
【図９】
0006514994.tif 000013
【図１０】
0006514994.tif 000014
【図１１】
0006514994.tif 000015
【図１２】
0006514994.tif 000016
【図１３】
0006514994.tif 000017
【図１４】
0006514994.tif 000018
【図１５】
0006514994.tif 000019